(57)【要約】  【課題】  屋根と瓦等との間に敷設する屋根下葺材の改良に関し、アスファルト層や改質アスファルト層等の軟化、ベタつきにより作業者の履物の裏にアスファルト等が付着するのを防止することができ、作業者の履物や現場周辺を汚すことが回避でき、また作業中にまぶしさ等を生じさせることがなく、しかも下葺材の施工中における遮熱効果のみならず、屋根材の施工後における遮熱効果にも優れた屋根下葺材を提供することを課題とする。  【解決手段】  アスファルト又はゴム入りの改質アスファルトが含浸された基材１の上面側に、カバーシート４ａ，４ｂ間に金属フィルム３を介装した金属フィルム介装シート５を設けたことを特徴とする。【選択図】  図１
2006009498.tif 000002
【特許請求の範囲】
【請求項１】
アスファルト又はゴム入りの改質アスファルトが含浸された基材（１）の上面側に、カバーシート（４ａ），（４ｂ）間に金属フィルム（３）を介装した金属フィルム介装シート（５）を設けたことを特徴とする屋根下葺材。
【請求項２】
金属フィルム（３）がアルミ蒸着フィルムで構成されている請求項１記載の屋根下葺材。
【請求項３】
カバーシート（４ａ），（４ｂ）が不織布で構成されている請求項１又は２記載の屋根下葺材。  
【請求項４】
金属フィルム介装シート（５）の上面側に、塗膜層（６）が設けられている請求項１乃至３のいずれかに記載の屋根下葺材。
【発明の詳細な説明】
【技術分野】
【０００１】
本発明は、屋根と瓦等との間に敷設する屋根下葺材の改良に関する。
【背景技術】
【０００２】
従来から、家屋等の建造物の建設現場においては、屋根部分に下葺材が敷設され、その上に瓦等が敷設されている。このような屋根下葺材としては、たとえば下記特許文献１のように、原紙等の基材にアスファルトを含浸し、ブロンアスファルトをコーティングしたようなものが使用されている。
【特許文献１】特開平６−１６６９６２号公報
【０００３】
また近年においては、粘土瓦、スレート、セメント瓦、シングル、金属板等の屋根材が下葺材を貫通して屋根野地板面に針、ビス等で固定されるために、これらの針、ビス周りの防水性能の高いゴム入りの改質アスファルトが普及してきている。そして、このような改質アスファルトを不織布等の基材に含浸し、改質アスファルトを両面にコーティングしたような下記特許文献２のような屋根下葺材も開発されている。このような屋根下葺材は、ステープル等で屋根下地等に止め付けられるものである。
【特許文献２】特開平１１−１５２８６１号公報
【０００４】
さらに、上記のようなステープル等を用いず、裏面側の自着層で野地板面に貼着される下記特許文献３のような自着層付きの屋根下葺材も開発されている。この自着層付きの屋根下葺材は、アスファルトを不織布等の基材に含浸し、両面にアスファルトをコーティングし、表面側に鉱物粉粒層、裏面側に自着層を設けた構成からなるものである。
【特許文献３】特開２００２−７０２５０号公報
【０００５】
しかしながら、上記のような従来の屋根下葺材は、いずれもアスファルト層或いはゴム入りの改質アスファルト層を具備しているので、このような下葺材が敷設された屋根の上に上葺材や瓦を置く等の作業を行なう場合に、作業者の履物の裏にアスファルト又は改質アスファルトが付着してベタつき、その状態で作業者が作業を行なうと、上葺材を黒く汚してしまう等、現場周辺に汚れが付着するという問題点があった。特に夏場等の気温の高いときに太陽の輻射熱で下葺材の表面温度が上昇すると、改質アスファルトが軟化し易くなり、ベタつきが生じ易くなるので、上記のような問題が一層深刻となる。
【０００６】
上記のような問題点は、下葺材の施工中において生ずるのであるが、屋根材の施工後においても、太陽の輻射熱で屋根材の表面温度が６０〜８０℃程度まで上昇すると、屋根裏自体の温度も６０〜７０℃程度まで上昇し、蓄熱作用でいわゆるヒートアイランド現象が生じ、また建造物の屋根裏直下における室内等の温度が上昇するという問題も生じていた。
【発明の開示】
【発明が解決しようとする課題】
【０００７】
本発明は、このような問題点を解決するためになされたもので、アスファルト層や改質アスファルト層等の軟化、ベタつきにより作業者の履物の裏にアスファルト等が付着するのを防止することができ、作業者の履物や現場周辺を汚すことが回避でき、また作業中にまぶしさ等を生じさせることがなく、しかも下葺材の施工中における遮熱効果のみならず、屋根材の施工後における遮熱効果にも優れた屋根下葺材を提供することを課題とする。
【課題を解決するための手段】
【０００８】
本発明は、このような課題を解決するためになされたもので、請求項１記載の発明は、アスファルト又はゴム入りの改質アスファルトが含浸された基材１の上面側に、カバーシート４ａ，４ｂ間に金属フィルム３を介装した金属フィルム介装シート５を設けたことを特徴とする。また請求項２記載の発明は、請求項１記載の屋根下葺材において、金属フィルム３をアルミ蒸着フィルムで構成したことを特徴とする。
【０００９】
さらに請求項３記載の発明は、請求項１又は２記載の屋根下葺材において、カバーシート４ａ，４ｂを不織布で構成したことを特徴とする。さらに請求項４記載の発明は、請求項１乃至３のいずれかに記載の屋根下葺材において、金属フィルム介装シート５の上面側に、塗膜層６を設けたことを特徴とする。
【発明の効果】
【００１０】
本発明は、上記のように、金属フィルム介装シートを基材の上面側に設けたので、介装シートに具備された金属フィルムによって太陽の輻射熱が遮断されることとなり、このような遮熱効果によって下葺材の表面温度の上昇が防止されることとなり、その結果、基材に含浸されたアスファルト又は改質アスファルトのベタつきも緩和されるので、下葺材の施工時において作業者の履物の裏にアスファルト等が付着することがない。従って、作業者の履物を汚さないことはもちろん、上葺材を黒く汚してしまうなど、現場周辺に汚れを付けてしまうこともないという効果がある。
【００１１】
さらに、太陽の輻射熱によって屋根材の表面温度が６０〜８０℃程度まで上昇したとしても、瓦、スレート、金属屋根材等の各種屋根材が受ける熱を、下葺材に具備された金属フィルムで遮熱することができ、上記のような下葺材の施工時のみならず、屋根材の施工後においても、金属フィルムを具備した下葺材で優れた遮熱効果を奏することができ、その結果、屋根裏自体の温度の上昇も防止されるので、蓄熱作用によりいわゆるヒートアイランド現象が生ずることもなく、また建造物の屋根裏直下における室内等の温度上昇も防止されるという効果がある。
【００１２】
さらに、金属フィルムは太陽光を反射するので、金属フィルムの存在によって本来は下葺材の施工作業中にまぶしさを感ずるが、金属フィルムは上下の不織布等からなるカバーシート間に介装されているので、金属フィルムで反射する光は上面側のカバーシートで遮光されることとなり、下葺材に金属フィルムが具備されているにもかかわらず、施工作業中にまぶしさを感じさせることがないという効果がある。
【００１３】
また、金属フィルムが表面に裸出しておらず、上面側のカバーシートで覆われているので、作業者が作業中に滑るようなこともない。
【発明を実施するための最良の形態】
【００１４】
以下、本発明の実施形態について、図面に従って説明する。
(実施形態１）
本実施形態の屋根下葺材は、図１に示すように、改質アスファルトが含浸された基材１の上下両面側に改質アスファルト層２ａ，２ｂを設け、金属フィルム３の上下両側に不織布からなるカバーシート４ａ，４ａを設けた、換言すればカバーシート４ａ，４ａ間に金属フィルム３を介装した金属フィルム介装シート５を、前記上面側の改質アスファルト層２ａの上面に設け、また該金属フィルム介装シート５の上面側のカバーシート４ａの上面に、塗膜層６を設け、さらに前記下面側の改質アスファルト層２ｂの下面に、鉱物粉粒層７を設けた構成からなるものである。
【００１５】
基材１は、本実施形態では不織布で構成されている。改質アスファルト層２ａ，２ｂは、アスファルトにゴムを混入したものである。混入するゴムの材質は特に限定されるものではないが、たとえばスチレン−ブタジエンゴム、スチレン−ブタジエン−スチレンゴム、スチレン−イソプレン−スチレンゴム、スチレン−エチレン−ブチレン−スチレンゴム、スチレン−エチレン−プロピレン−スチレンゴム等の、スチレン共重合体を素材とするものを使用することができる。基材１に含浸する改質アスファルト層に混入するゴムも、同様の素材のものを使用することができる。
【００１６】
金属フィルム３としては、本実施形態においてはポリエチレンフィルムにアルミニウムを蒸着したアルミ蒸着フィルムが用いられている。
【００１７】
カバーシート４ａ，４ｂを構成する不織布としては、本実施形態においてはポリエステルを具備した不織布からなるものが用いられている。ポリエステルの密度は、たとえば１０〜４０ｇ／ｍ2 程度のものが用いられる。塗膜層６は、アクリル粘着材が混入されたアクリル樹脂系の塗料で構成されている。また鉱物粉粒層７を構成する鉱物粉粒としては、たとえばケイ砂、タルク等が用いられる。
【００１８】
このような屋根下葺材を製造する場合には、上記のようにカバーシート４ａ，４ｂ間に金属フィルム３を介装した金属フィルム介装シート５を準備する。一方、基材１上の上面側の改質アスファルト層２ａの改質アスファルトを軟化させ、その軟化した改質アスファルト層２ａを介して前記金属フィルム介装シート５を基材１の上面に押さえつけることにより、軟化した改質アスファルト層２ａが接着剤として機能して、金属フィルム介装シート５が基材１に接合される。尚、金属フィルム３中のポリエチレンフィルムの耐熱温度は約１１０〜１３０℃で、軟化させる改質アスファルトとは直接貼り合わせることはできないが、耐熱温度が約１８０℃であるポリエステルを具備した不織布からなるカバーシート４ｂを金属フィルム３の表裏両面に接合することにより、金属フィルム３が保護され、軟化した改質アスファルト層２ａに金属フィルム介装シート５を直接貼り合わせることができるのである。
【００１９】
このような屋根下葺材は、屋根に敷設して従前と同様の方法で固定する。
【００２０】
上記のようにして敷設された下葺材は、夏場等の気温の高いときに太陽の輻射熱で下葺材の表面温度が上昇し、改質アスファルト層２ａ，２ｂが溶けて軟化したとしても、上面側の改質アスファルト層２ａの上面に、不織布からなるカバーシート４ａ，４ｂ間に金属フィルム３を介装した金属フィルム介装シート５が設けられているので、その上を歩行する作業者の履物の裏を汚すことはなく、作業者の履物の裏にアスファルト等が付着して上葺材を黒く汚してしまう等、現場周辺に汚れを付けてしまうこともない。
【００２１】
特に、金属フィルム介装シート５を基材１の上面側に設けたので、介装シートに具備された金属フィルムによって太陽の輻射熱が遮断され、その下葺材の施工時における遮熱効果によって下葺材の表面温度の上昇が防止されることとなり、改質アスファルトのベタつき防止、作業者の履物裏へのアスファルト等の付着防止、及び現場周辺の汚れ防止がより確実に図れることとなる。
【００２２】
さらに、瓦、スレート、金属屋根材等の各種屋根材が施工された後においては、太陽の輻射熱によってこれら屋根材の表面温度が６０〜８０℃程度まで上昇し、それによって屋根裏自体の温度も６０〜７０℃程度まで上昇し、蓄熱作用でいわゆるヒートアイランド現象等が生じ、建造物の屋根裏直下における室内等の温度が上昇することとなるが、このような場合であっても、下葺材の金属フィルム介装シート５に具備された金属フィルム３によって、瓦、スレート、金属屋根材等の各種屋根材が受ける熱を遮熱することができる。  従って、本実施形態では、下葺材の施工時のみならず、屋根材の施工後においても、金属フィルムを具備した下葺材で上述のような優れた遮熱効果を奏することができ、その結果、屋根裏自体の温度の上昇も防止され、蓄熱作用によるヒートアイランド現象等が生ずることもなく、建造物の屋根裏直下における室内等の温度上昇も防止されることとなる。
【００２３】
さらに、最上部には、アクリル樹脂系の塗料からなる塗膜層６が設けられているので、屋根下葺材の防水性が良好となる。特に、この塗膜層６を構成するアクリル樹脂系の塗料は、アクリル粘着材が混入されたものであるので、作業中に作業者が不用意に滑るのを好適に防止できる。
【００２４】
（実施形態２）
本実施形態では、図２に示すように、屋根下葺材における最下層に剥離紙８が設けられており、この点で最下層に鉱物粉粒層７が設けられていた実施形態１の場合と相違する。改質アスファルトが含浸された基材１の上下両側に改質アスファルト層２ａ，２ｂを設けた点、金属フィルム３を介装した金属フィルム介装シート５を上面側の改質アスファルト層２ａの上面に設けた点、及び金属フィルム介装シート５のカバーシート４ａの上面に塗膜層６を設けた点は、実施形態１と共通する。本実施形態の屋根下葺材を使用する場合には、剥離紙８を剥離しながら接着剤により下葺材を屋根に接着・固定する。
【００２５】
本実施形態においても、改質アスファルト層２ａの上面に、カバーシート４ａ，４ｂ間に金属フィルム３を介装した金属フィルム介装シート５が設けられているので、実施形態１と同様に金属フィルム３によって太陽の輻射熱が遮断され、下葺材の施工時における遮熱効果によって下葺材の表面温度の上昇が防止され、アスファルト等の履物への付着防止、現場周辺の汚れ防止が図れ、さらに屋根材の施工後においても、蓄熱作用によるヒートアイランド現象や、屋根裏直下における室内等の温度上昇も防止することができる。
【００２６】
(実施形態３）
本実施形態では、改質アスファルト層２ｂが基材１の下面側にのみ設けられており、この点で基材１の上下両面側に改質アスファルト層２ａ，２ｂが設けられていた実施形態１及び２の場合と相違する。基材１には改質アスファルトが含浸されているので、その改質アスファルトが接着剤として機能して基材１の上面側に金属フィルム介装シート５を接合することが可能となる。金属フィルム介装シート５のカバーシート４ａの上面に塗膜層６を設けた点、及び改質アスファルト層２ｂの下面側に剥離紙８を設けた点は実施形態２と共通する。
【００２７】
本実施形態においても、改質アスファルト層２ａの上面に、カバーシート４ａ，４ｂ間に金属フィルム３を介装した金属フィルム介装シート５が設けられているので、実施形態１、２と同様に金属フィルム３による下葺材の施工時における遮熱効果によって下葺材の表面温度の上昇防止、アスファルト等の付着防止、現場周辺の汚れ防止等が図れ、さらに屋根材の施工後においても、蓄熱作用によるヒートアイランド現象や、屋根裏直下における室内等の温度上昇防止等を図れる。
【００２８】
（実施形態４）
本実施形態では、改質アスファルト層が基材１の上下いずれの側にも設けられておらず、この点で基材１の上下いずれかの面に改質アスファルト層が設けられていた実施形態１乃至３の場合と相違する。改質アスファルト層が設けられていなくとも、基材１に改質アスファルトが含浸されているので、その改質アスファルトが接着剤として機能して基材１の上面側に金属フィルム介装シート５を接合し、且つ基材１の下面側に剥離紙８を接着することができる。金属フィルム介装シート５のカバーシート４ａの上面に塗膜層６を設けた点、及び改質アスファルト層２ｂの下面側に剥離紙８を設けた点は実施形態２と共通する。
【００２９】
本実施形態においても、カバーシート４ａ，４ｂ間に金属フィルム３を介装した金属フィルム介装シート５が設けられているので、実施形態１乃至３と同様の金属フィルム３による下葺材の施工時における遮熱効果及び屋根材の施工後における遮熱効果が得られる。
【００３０】
（実施形態５）
本実施形態では、改質アスファルト層２ａが基材１の上面側にのみ設けられており、この点で上記いずれの実施形態とも相違する。金属フィルム介装シート５のカバーシート４ａの上面に塗膜層６を設けた点は、上記いずれの実施形態とも共通する。
【００３１】
本実施形態においても、カバーシート４ａ，４ｂ間に金属フィルム３を介装した金属フィルム介装シート５が設けられているので、実施形態１乃至４と同様の金属フィルム３による下葺材の施工時における遮熱効果及び屋根材の施工後における遮熱効果が得られる。
【００３２】
（その他の実施形態）
尚、上記各実施形態では、金属フィルム３として、ポリエチレンフィルムにアルミニウムを蒸着したアルミ蒸着フィルムを用いたが、ポリエチレン以外の素材のフィルムにアルミニウムを蒸着したアルミ蒸着フィルムを用いることも可能である。また、アルミニウムを蒸着したフィルムに限らず、たとえばアルミ箔をフィルムに接合したようなアルミフィルムを用いることも可能である。さらに、上記実施形態では、コストの低減化や取り扱いの便宜等の観点から、アルミニウムを蒸着等したフィルムを用いたが、金属の種類は該実施形態のアルミニウムに限定されるものではなく、他の種類の金属を蒸着したフィルム或いは他の種類の金属箔を接合したフィルムを用いることも可能であり、金属の種類は問わない。
【００３３】
また上記実施形態では、基材１の上下面等に設けたアスファルト層が、ゴムを混入した改質アスファルトからなる改質アスファルト層とされていたが、改質アスファルトに限らず、ゴムを混入しない一般のアスファルトからなるアスファルト層とすることも可能である。
【００３４】
さらに、上記実施形態では、カバーシート４ａ，４ｂとして、ポリエステルを具備した不織布からなるものを用いたが、カバーシート４ａ，４ｂを構成する不織布に具備される合成樹脂の種類も該実施形態のポリエステルに限定されるものではない。尚、本発明では、カバーシート４ａ，４ｂを不織布で構成することを主眼としているが、不織布以外の素材でカバーシート４ａ，４ｂを構成することも可能である。ただし、金属フィルム３が裸出していると滑りが生じ、また太陽光の反射でまぶしさを生ずることから、これら滑りやまぶしさを防止する観点からは、上側のカバーシートは不織布で構成することが望ましい。また下側のカバーシート４ｂは、改質アスファルト層２ａ等に直接金属フィルム３を載せると気泡が生ずるおそれがあり、改質アスファルト層２ａ等と金属フィルム３との接合が困難になるおそれがあることから、これを防止するために設けられているものである。従って、この観点からは下側のカバーシート４ｂも不織布で構成されることで、かかる気泡等の発生も好適に防止される。
【００３５】
さらに、上記実施形態では、基材１が不織布で構成されていたが、基材１の材質も該実施形態に限定されるものではなく、たとえばクラフト紙のような紙で基材１を構成することも可能である。
【００３６】
また、上記各実施形態では、最上部に塗膜層６を設けることによって、上述のような好適な防水効果が得られたが、このような塗膜層６を設けることは本発明に必須の条件ではない。
【産業上の利用可能性】
【００３７】
本発明は、瓦、スレート、金属屋根材等の各種屋根材と、屋根下地部分との間に敷設する屋根下葺材に広く適用することができる。
【図面の簡単な説明】
【００３８】
【図１】一実施形態の屋根下葺材の断面図。
【図２】他実施形態の屋根下葺材の断面図。
【図３】他実施形態の屋根下葺材の断面図。
【図４】他実施形態の屋根下葺材の断面図。
【図５】他実施形態の屋根下葺材の断面図。
【符号の説明】
【００３９】
１…基材                      ２ａ，２ｂ…改質アスファルト層
３…金属フィルム              ４ａ，４ｂ…カバーシート
５…金属フィルム介装シート    ６…塗膜層
【図１】
2006009498.tif 000003
【図２】
2006009498.tif 000004
【図３】
2006009498.tif 000005
【図４】
2006009498.tif 000006
【図５】
2006009498.tif 000007